СПОСОБ ИЗГОТОВЛЕНИЯ ЦИЛИНДРИЧЕСКОГО ПОЛУФАБРИКАТА ИЗ ЦИЛИНДРИЧЕСКОГО СЛИТКА ЛЕГКОГО СПЛАВА ГОРЯЧЕЙ ОБРАБОТКОЙ ДАВЛЕНИЕМ

1. Способ изготовления цилиндрического полуфабриката из цилиндрического слитка легкого сплава горячей обработкой давлением, включающий последовательные операции осадки и радиального двустороннего обжатия осаженной заготовки плоскими бойками с поворотом на 90° после первого перехода обжатия и последующей обкаткой граней, отличающийся тем, что перед упомянутой операцией осадки слиток предварительно обжимают с двух сторон плоскими бойками с поворотом на 90° после первого перехода обжатия и последующей обкаткой граней, а после операций обжатия с обкаткой граней, упомянутыми первыми, заготовку повторно осаживают не менее чем двумя переходами осадки с переворотом после каждого из этих переходов, а затем завершающими двусторонним обжатием с поворотом на 90° после первого перехода обжатия и обкаткой на плоских бойках формируют поверхность готового полуфабриката, при этом параметры предварительного обжатия слитка определены зависимостью:
H=(0,9÷0,97)D,
где Н - расстояние между оппозитными гранями обжатого слитка на каждом переходе предварительного обжатия;
D - исходный диаметр слитка.
2. Способ по п.1, отличающийся тем, что упомянутую повторную осадку выполняют на выпукло-вогнутых бойках с размещением заготовки после каждого перехода этой осадки вогнутым торцем на вогнутом бойке.
3. Способ по п.1, отличающийся тем, что упомянутую повторную осадку выполняют на плоских бойках с нанесением смазки перед каждым переходом этой осадки на торец заготовки, обращенный к подвижному бойку.